×この技術を簡単クリック査定この機能をご利用いただくには、会員登録(無料)が必要です。出願した特許の牽制数、引用された数などを知る事ができます。気になる技術や特許をブックマークしておけば、いつでも後から読むことができます。後で印刷するために、公報をPDFでダウンロードできます。会員登録してastamuseを使えば、もっと簡単に便利にお使いいただけます。会員登録(無料)「astamuse」は世界中の挑戦したい社会課題に挑戦し、未来を創る人のプラットフォームです。コーティング剤水性分散液この技術は特許登録された実績があります。関連する未来課題-重要な関連分野-※この項目の情報は公開日時点(2017年7月13日)のものです。係るコーティング剤水性分散液は、ゴム製シール材等の表面処理剤として用いられたとき、シール相手材への粘着低減、ゴム材表面から出るブルームの抑制がみられ、柔軟性とも相まって、ゴム材とコーティング剤との接着性のバランスにすぐれている。概要この情報を共有FacebookTwitterGoogle+LinkedIn背景ゴム製シール材の表面処理剤として用いられるコーティング剤水性分散液としては、種々のものが用いられている。含み得るPTFE水性分散液組成物が記載されている。この組成物は、クラック限界膜厚が極めて大きく、1回の含浸または塗装によっても厚膜化が可能であるとされているが、後記各種試験の内柔軟性評価や接着性評価などは満足させるものの、加湿試験による接着性低下評価を満足させない。特許文献2には、微粒子状パーフルオロカーボン重合体、雲母または金属フレーク、(メタ)アクリル系重合体および液体状担体からなるコーティング組成物が記載されている。これは、主としてPTFE被覆調理器具に用いられており、後記各種試験の内接着性評価は満足させるものの、柔軟性評価や加湿試験による接着性低下評価を満足させない。特許文献3には、エチレン-酢酸ビニル共重合体樹脂エマルジョンおよび粒径の異なるPTFEパウダー2種以上からなる水性コーティング剤組成物が記載されている。よる接着性低下評価は満足させるものの、接着性評価を満足させない。特許文献4には、フルオロポリマー、アクリルポリマーおよびポリオールまたはジオールを有する非粘着性コーティングが記載されている。特許文献5には、フッ素樹脂粒子ディスパージョンおよび解重合性アクリル樹脂粒子エマルジョンからなるフッ素樹脂コーティング用水性分散組成物が記載されている。これらの組成物は300°C以上で焼成させるため、フッ素ゴムやシリコーンゴムではゴムの劣化がみられ、NBR等の耐熱性の低いゴム材料では著しく劣化し、シール部品に適用することができない。係るコーティング剤水性分散液は、ゴム製シール材等の表面処理剤として用いられたとき、シール相手材への粘着低減、ゴム材表面から出るブルームの抑制がみられ、柔軟性とも相まって、ゴム材とコーティング剤との接着性のバランスにすぐれている。6請求項5記載のコーティング剤水性分散液で表面処理されたゴム製シール材。0001本発明は、コーティング剤水性分散液に関する。詳しくは、ゴム製シール材の表面処理剤等として有効に用いられるコーティング剤水性分散液に関する。背景技術0002ゴム製シール材の表面処理剤として用いられるコーティング剤水性分散液としては、種々のものが用いられている。含み得るPTFE水性分散液組成物が記載されている。この組成物は、クラック限界膜厚が極めて大きく、1回の含浸または塗装によっても厚膜化が可能であるとされているが、後記各種試験の内柔軟性評価や接着性評価などは満足させるものの、加湿試験による接着性低下評価を満足させない。0003特許文献2には、微粒子状パーフルオロカーボン重合体、雲母または金属フレーク、(メタ)アクリル系重合体および液体状担体からなるコーティング組成物が記載されている。これは、主としてPTFE被覆調理器具に用いられており、後記各種試験の内接着性評価は満足させるものの、柔軟性評価や加湿試験による接着性低下評価を満足させない。0004特許文献3には、エチレン-酢酸ビニル共重合体樹脂エマルジョンおよび粒径の異なるPTFEパウダー2種以上からなる水性コーティング剤組成物が記載されている。よる接着性低下評価は満足させるものの、接着性評価を満足させない。0005特許文献4には、フルオロポリマー、アクリルポリマーおよびポリオールまたはジオールを有する非粘着性コーティングが記載されている。特許文献5には、フッ素樹脂粒子ディスパージョンおよび解重合性アクリル樹脂粒子エマルジョンからなるフッ素樹脂コーティング用水性分散組成物が記載されている。0006しかしながら、これらの組成物は300°C以上で焼成させるため、フッ素ゴムやシリコーンゴムではゴムの劣化がみられ、NBR等の耐熱性の低いゴム材料では著しく劣化し、シール部品に適用することができない。(1973)発明が解決しようとする課題0009本発明の目的は、ゴム製シール材等に用いられたとき、それに要求された各種特性を満足させるコーティング剤水性分散液を提供することにある。20〜80重量%、アクリル樹脂10〜50重量%およびエチレン-酢酸ビニル共重合体樹脂10〜50重量%を含有してなるコーティング剤水性分散液によって達成される。発明の効果0011PTFE粒子のバインダーとしてアクリル樹脂およびエチレン-酢酸ビニル共重合体樹脂の両者を添加することにより、加熱処理によるアクリル樹脂の熱硬化とエチレン-酢酸ビニル共重合体樹脂の溶融によるゴムへの溶着効果とが得られ、また加熱処理は約180°C以下で短時間の処理で行うことができるのでゴムを劣化させない。0012これら両者を添加することにより、シール相手材への粘着低減、ゴム材表面から出るブルームの抑制がみられ、柔軟性とも相まって、ゴム材とコーティング剤との接着性のバランスにすぐれている。界面活性剤やオイルを添加すれば粘着性を低減できるが、ゴム材との接着性の低下が避けられず、一方本発明にあっては、かかる低分子分を添加しないため、ゴムとの接着性も良好である。20〜80重量%、好ましくは29〜70重量%、アクリル樹脂10〜50重量%、好ましくは15〜40重量%、エチレン-酢酸ビニル共重合体樹脂10〜50重量%、好ましくは14〜36重量%を含有してなり、その合計量は100重量%である。混合物として調製される。低下、ゴム材表面から出るブルームの抑制、コーティング中の接触による粘着のし難さなどの目的で用いられる。ために発現する性質であり、またPTFEは分子量が大きく、粒子が小さいため、ゴム材表面からのブルームの遮蔽や遅延化を達成させる。0016PTFEとしては、テトラフルオロエチレンの単独重合体のみならず、これに少量のパーフルオロビニルエーテル、ヘキサフルオロプロピレン、エチレン等を共重合させたものも含まれ、それの数平均分子量Mnが2×104〜1×107であることが好ましく、2×105〜8×106であることが特に好ましい。Mnがこれより小さいとコーティング膜が脆くなる傾向があり、これより大きいと溶融粘度が高すぎて、粒子同士が融着し難くなる傾向がみられる。Mnは、非特許文献1記載の方法により求めることができる。0017また、PTFE水性分散液の平均粒子径は、約200〜500nmであることが好ましい。全固形分中のPTFEの割合が約20重量%より少ないと、摩擦係数が高くなり、粘着し易くなる。ゴム材表面からのブルームを遮蔽することができなくなる。約80重量%より多いと、ゴムとの接着性や柔軟性が低下するようになる。コーティング膜表面にPTFE粒子の凝集塊が発生し、表面粗さを大きくし、シール性が悪化するばかりではなく、その凝集塊が脱落し、汚染物となる。ゴム材表面から出るブルームの抑制などの目的で用いられ、熱で硬化する。́:C1〜C16、好ましくはC2〜C12の直鎖状または分岐状アルキル基)で表される(メタ)アクリル酸アルキルエステルの単独重合体または共重合体であって、その単独重合体のガラス転移温度Tgが-20°C以下であるものが用いられる。このTgが低い程粘着性がなくなり、硬くなって、低摩擦となる。逆に、Tgが高いと強度が下がり、粘着があって、摩擦係数が高くなる。0020前記一般式で表される(メタ)アクリル酸アルキルエステル、好ましくはメタクリル酸アルキルエステルとしては、メチル、エチル、プロピル、ブチル、イソブチル、ペンチル、ジメチルプロピル、n-ヘキシル、n-オクチル、イソオクチル、2-エチルヘキシル、イソノニル、n-デシル、n-ドデシル等の炭素数1〜16、好ましくは2〜12のアルキル基を有するものが一般に用いられる。0021アクリル樹脂水性分散液としては、例えば特許文献6〜7に記載される如きものが用いられるが、これらに限定されるものではない。全固形分中のアクリル樹脂の割合が約10重量%より少ないと、摩擦係数が高くなり、また粘着し易くなる。50重量%より多く用いられると、ゴムとの接着性や柔軟性が悪化する。損なわれるようになるが、PTFEの一部に代えてアクリル樹脂を配合することにより、このようなPTFEの問題点を克服することができる。しては、例えば特許文献8〜9に記載される如きものが用いられるが、これらに限定されるものではない。エチレン-酢酸ビニル共重合体樹脂は、粘着性があり、柔らかいため、摩擦係数を上昇させ、シール相手材への粘着性を増大させるが、柔軟性を向上させ、ゴムとの接着性を向上させる。0024エチレン-酢酸ビニル共重合体樹脂が全固形分中10重量%より少なく用いられると、柔軟性やゴムとの接着性を低下させる。50重量%より多く用いられると、摩擦係数が高くなり、粘着し易くなるばかりではなく、コーティング時に基材同士が接触した場合にも粘着し易くなる。0025以上の3種類の水性分散液の混合物を含んでなるコーティング剤のコーティング方法は、特に限定されないが、例えばディッピング法、スプレー法、ロールコート法、ドクターブレード法、クローコート法などによって行われる。コーティング後の乾燥は、室温乃至約100°Cで約5〜20分間程度行われ、それの焼成は用いられるゴムの種類に応じて、PTFEの溶融温度よりも低い約120〜230°C、好ましくは約180°C以下で約5〜120分間程度行われ、そこに膜厚約5〜10μmのコーティング被膜を形成させる。0026シール材を構成するゴムとしては、耐熱性の低いNBRのみならず、水素化NBR、アクリルゴム、フッ素ゴム等が用いられ、本発明のコーティング剤水性分散液は、これらのゴム製シール材に有効に適用される。0027次に、実施例について本発明を説明する。厚さ2mmのシートまたはOリングを成形した後、メチルエチルケトンをキムワイプに付けて表面をふき取り、そこにコーティング剤をスプレーを用いて5〜10μmの膜厚で塗布し、140°Cで30分間加熱処理した。(同社製品ニカゾールRX-66E、固形分濃度46重量%)25重量部(固形分として21.7重量%)の混合物が用いられた。0030加熱処理シートまたはOリングについて、次の各項目の測定または評価が行われた。38重量部(固形分として35.6重量%)にそれぞれ変更された。17重量部(固形分として15.25重量%)にそれぞれ変更された。49重量部(固形分として50重量%)にそれぞれ変更された。57重量部(固形分として50重量%)にそれぞれ変更された。用いられず、PTFE水性分散液量が42重量部(固形分として49.5重量%)、アクリル樹脂水性分散液量が58重量部(固形分として50.5重量%)にそれぞれ変更された。51重量部(固形分として50.1重量%)にそれぞれ変更された。6重量部(固形分として4.6重量%)にそれぞれ変更された。実施例0038以上の各実施例および比較例で得られた測定または評価結果は、次の表に示される。データ等)を元に構成されています。出典元のデータには一部間違いやノイズがあり、情報の正確さについては保証致しかねます。一時的に、各データの収録範囲や更新周期によって、一部の情報が正しく表示されないことがございます。当サイトの情報を元にした諸問題、不利益等について当方は何ら責任を負いかねることを予めご承知おきのほど宜しくお願い申し上げます。”未来を創るためのプラットフォーム”astamuseは、世界中で未来を創るための「仕組み」を提供するため日々改善を進めています。専門用語を解析し、意味や用法を知ることが出来るキーワード情報そしてこれらの情報を最大限活用することで、挑戦したい社会課題を独自の切り口で編集。社会に大きな変化を起こし、未来を創るために活動し続けるのは容易なことではありません。行う為に必要なサービスの提供を行っていきます。それが私たちの考える“未来を創ること”です。